(57)【要約】【課題】記録感度と記録部の保存性に優れ、しかも夏場の車中に保管されても記録部の判読性を有する感熱記録体に関するものである。【解決手段】支持体上に、無色ないしは淡色の塩基性染料、呈色剤および増感剤を含有する感熱記録層を設けた感熱記録体において、呈色剤として２，４’−ジヒドロキシジフェニルスルホン、増感剤としてシュウ酸ジ−ｐ−メチルベンジルエステルとシュウ酸ジ−ｐ−メチルベンジルエステルに対してシュウ酸ジ−ｐ−クロルベンジルエステルを１〜２０質量％含有させ、かつ特定の化合物を、呈色剤に対して１０〜７５質量％含有させたことを特徴とする感熱記録体。【選択図】なし【特許請求の範囲】
【請求項１】
支持体上に、無色ないしは淡色の塩基性染料、呈色剤および増感剤を含有する感熱記録層を設けた感熱記録体において、呈色剤として２，４’−ジヒドロキシジフェニルスルホン、増感剤としてシュウ酸ジ−ｐ−メチルベンジルエステルとシュウ酸ジ−ｐ−メチルベンジルエステルに対してシュウ酸ジ−ｐ−クロルベンジルエステルを１〜２０質量％含有させ、かつ下記一般式（１）で示される化合物を、呈色剤に対して１０〜７５質量％含有させたことを特徴とする感熱記録体。
【化１】
2004268261.tif 000007
（但し、ｎは１〜７の整数を表わす）
【請求項２】
前記塩基性染料が、３−ジ（ｎ−ペンチル）アミノ−６−メチル−７−アニリノフルオランである請求項１記載の感熱記録体。
【発明の詳細な説明】
【０００１】
【発明の属する技術分野】
本発明は、無色ないしは淡色の塩基性染料と呈色剤との発色反応を利用した感熱記録体に関し、記録感度と記録部の保存性に優れ、しかも夏場の車中に保管されても記録部の判読性を有する感熱記録体に関するものである。
【０００２】
【従来の技術】
無色ないしは淡色のロイコ染料と有機または無機の呈色剤との呈色反応を利用し、熱により両発色物質を接触させて記録像を得るようにした感熱記録体はよく知られている。かかる感熱記録体は比較的安価であり、また記録機器がコンパクトで、且つその保守も容易な為、ファクシミリや各種計算機等の記録媒体としてのみならず巾広い分野において使用されている。
【０００３】
特に近年、この様な感熱記録方式を用いるプリンター装置の印字速度の高速化が進み、それに使用される感熱記録材料の高感度化が要求され、低融点の熱可融性物質（増感剤）の添加が提案されている。
【０００４】
しかし、低融点の熱可融性物質の添加により発色開始温度を低下させる結果になり、従来にもまして耐熱保存性の悪化という問題を招いた。この様な事態に対し、発色開始温度の高い感熱記録材料の提案がされている。例えば、２−アリニノ−３−メチル−６−ジブチルアミノフルオランに２種類の低融点の可融性物質の添加が提案されている（特許文献１参照）が、記録部の保存性に問題がある。
【０００５】
記録部の保存性に優れ、しかも地肌カブリ少ない感熱記録材料として２，４’−ジヒドロキシジフェニルスルホン及びシュウ酸ジ−ｐ−クロルベンジルエステル、又はシュウ酸ジ−ｐ−メチルベンジルエステルを用いることが記載されていいる（特許文献２参照）。また、２，４’−ジヒドロキシジフェニルスルホン、シュウ酸ジ−ｐ−クロルベンジルエステルおよびシュウ酸ジ−ｐ−メチルベンジルエステル併用系でシュウ酸ジ−ｐ−クロルベンジルエステルの比率を規定した感熱記録体が記載され（特許文献３参照）、増感剤としてシュウ酸ジ−ｐ−メチルベンジルエステルとシュウ酸ジ−ｐ−クロルベンジルエステルを併用した感熱記録材料が記載され（特許文献４参照）、更に呈色剤として、本発明で使用される保存安定剤を使用し、シュウ酸ジ−ｐ−クロルベンジルエステルとシュウ酸ジ−ｐ−メチルベンジルエステルを同量使用することが記載されている（特許文献５参照）が、記録感度、耐熱性がまだ不十分である。記録部の耐可塑剤性、耐油性を高めるために呈色剤として前記一般式（１）で示される化合物を用いた感熱記録体が記載されている（特許文献６、７参照）。また、前記一般式（１）において、ｎ＝１である２，２’−ビス〔４−（４−ヒドロキシフェニルスルホニル）フェノキシ〕ジエチルエーテルとジフェニルスルホン誘導体を含有する感熱記録体について記載されている（特許文献８、９参照）が、いずれも耐地肌カブリ性が劣り、改良が要望されている。特に、外気温が３５℃以上に達する夏場において、炎天下に駐車されている車中の気温は６０℃以上に達し、さらにダッシュボード上では１００℃に近くなることが知られている。近年、感熱記録体がゲーム用チケットとして使用されてきており、夏場の車中に放置されても記録された情報の判読が可能であることが、記録感度や記録部の保存性と併せて求められている。
【０００６】
【特許文献１】
特開平１−２８１９８３号公報
【特許文献２】
特開平８−１０６９号公報
【特許文献３】
特開平８−５８２４０号公報
【特許文献４】
特開平５−１３９０３１号公報
【特許文献５】
特開２０００−２５５１６８号公報
【特許文献６】
特開平８−３３３３２９号公報
【特許文献７】
特開平１０−２９９６９号公報
【特許文献８】
特開平１０−２９７０８９号公報
【特許文献９】
特開平１０−２９７０９２号公報
【０００７】
【発明が解決しようとする課題】
本発明の課題は、記録感度と記録部の保存性に優れ、しかも夏場の車中に保管されても記録部の判読性を有する感熱記録体を提供することにある。
【０００８】
【課題を解決するための手段】
支持体上に、無色ないしは淡色の塩基性染料、呈色剤および増感剤を含有する感熱記録層を設けた感熱記録体において、呈色剤として２，４’−ジヒドロキシジフェニルスルホン、増感剤としてシュウ酸ジ−ｐ−メチルベンジルエステルとシュウ酸ジ−ｐ−メチルベンジルエステルに対してシュウ酸ジ−ｐ−クロルベンジルエステルを１〜２０質量％含有させ、かつ下記一般式（１）で示される化合物を、呈色剤に対して１０〜７５質量％含有させるものである。
【化２】
2004268261.tif 000002
（但し、ｎは１〜７の整数を表わす）
前記塩基性染料としては、３−ジ（ｎ−ペンチル）アミノ−６−メチル−７−アニリノフルオランが好ましい。
【０００９】
【発明の実施の形態】
本発明は、記録層中に呈色剤として２，４’‐ジヒドロキシジフェニルスルホン、増感剤としてシュウ酸ジ−ｐ−メチルベンジルエステルとシュウ酸ジ−ｐ−クロルベンジルエステルを特定の比率で含有し、かつ前記の一般式（１）で示される化合物を感熱記録層に含有する呈色剤に対して特定の比率で含有することを特徴とし、２，４’‐ジヒドロキシジフェニルスルホンの使用量として特に限定されないが、感熱記録層の全固形分に対して１〜５０質量％程度、好ましくは５〜３０質量％程度である。
【００１０】
増感剤としては、シュウ酸ジ−ｐ−メチルベンジルエステルとシュウ酸ジ−ｐ−クロルベンジルエステルを含有し、シュウ酸ジ−ｐ−クロルベンジルエステルの含有量は、シュウ酸ジ−ｐ−メチルベンジルエステルに対して、１〜２０質量％が好ましい。シュウ酸ジ−ｐ−クロルベンジルエステルの含有量が、２０質量％を越えると、感度の低下が大きくなる。一方、１質量％を下まわると、耐熱保存時の地肌被りが大きくなる。増感剤として作用するシュウ酸ジ−ｐ−メチルベンジルエステルとシュウ酸ジ−ｐ−クロルベンジルエステルを特定の割合で併用すると地肌カブリが改良されるメカニズムは必ずしも明らかではないが、一方の増感剤の分子構造中に存在する−ＯＯＣ−ＣＯＯ−基が他方の増感剤と何等かの相互作用または化学結合することによって、単独の融点よりもブレンド物の融点の方が高くなるものと考えられる。
【００１１】
下記一般式（１）で示される
【化３】
2004268261.tif 000003
は、感熱記録層に含まれる呈色剤に対して、１０〜７５質量％含有される。１０質量％未満だと記録部の保存性に劣り、７５質量％を超えると夏場の車中に保管された場合、記録部の判読性ができなくなる。
【００１２】
記録層の使用される無色ないしは淡色の塩基性染料としては、各種公知のものが使用でき、具体的には、例えば３，３−ビス（ｐ−ジメチルアミノフェニル）−６−ジメチルアミノフタリド、３−（４−ジエチルアミノ−２−メチルフェニル）−３−（４−ジメチルアミノフェニル）−６−ジメチルアミノフタリド、フルオラン等の青発色性染料、３−（Ｎ−エチル−Ｎ−ｐ−トリル）アミノ−７−Ｎ−メチルアニリノフルオラン、３−ジエチルアミノ−７−アニリノフルオラン、３−ジエチルアミノ−７−ジベンジルアミノフルオラン等の緑発色性染料、３，６−ビス（ジエチルアミノ）フルオラン−γ−アニリノラクタム、３−シクロヘキシルアミノ−６−クロロフルオラン、３−ジエチルアミノ−６−メチル−７−クロロフルオラン、３−ジエチルアミノ−７−クロロフルオラン等の赤発色性染料、３−（Ｎ−エチル−Ｎ−イソアミル）アミノ−６−メチル−７−アニリノフルオラン、３−（Ｎ−メチル−Ｎ−シクロヘキシル）アミノ−６−メチル−７−アニリノフルオラン、３−ジエチルアミノ−６−メチル−７−アニリノフルオラン、３−ジ（ｎ−ブチル）アミノ−６−メチル−７−アニリノフルオラン、３−ジ（ｎ−ペンチル）アミノ−６−メチル−７−アニリノフルオラン、３−ジエチルアミノ−７−（ｏ−クロロフェニルアミノ）フルオラン、３−（Ｎ−エチル−ｐ−トルイジノ）−６−メチル−７−アニリノフルオラン、３−（Ｎ−エチル−ｐ−トルイジノ）−６−メチル−７−（ｐ−トルイジノ）フルオラン、３−（Ｎ−エチル−Ｎ−テトラヒドロフルフリルアミノ）−６−メチル−７−アニリノフルオラン、３−ジエチルアミノ−６−クロロ−７−アニリノフルオラン、３−ジメチルアミノ−６−メチル−７−アニリノフルオラン、３−ピロリジノ−６−メチル−７−アニリノフルオラン、３−ピペリジノ−６−メチル−７−アニリノフルオラン、２，２−ビス｛４−〔６’−（Ｎ−シクロヘキシル−Ｎ−メチルアミノ）−３’−メチルスピロ〔フタリド−３，９’−キサンテン−２’−イルアミノ〕フェニル｝プロパン、３−ジエチルアミノ−７−（３’−トリフルオロメチルフェニル）アミノフルオラン等の黒発色性染料、３，３−ビス〔１−（４−メトキシフェニル）−１−（４−ジメチルアミノフェニル）エチレン−２−イル〕−４，５，６，７−テトラクロロフタリド、３，３−ビス〔１−（４−メトキシフェニル）−１−（４−ピロリジノフェニル）エチレン−２−イル〕−４，５，６，７−テトラクロロフタリド、３−ｐ−（ｐ−ジメチルアミノアニリノ）アニリノ−６−メチル−７−クロロフルオラン、３−ｐ−（ｐ−クロロアニリノ）アニリノ−６−メチル−７−クロロフルオラン、３，６−ビス（ジメチルアミノ）フルオレン−９−スピロ−３’−（６’−ジメチルアミノ）フタリド等の近赤外領域に吸収波長を有する染料等。勿論、これらに限定されるものではなく、また必要に応じて二種以上を併用することもできる。なかでも、３−ジ（ｎ−ペンチル）アミノ−６−メチル−７−アニリノフルオランは、本発明において好ましい染料である。また、塩基性染料の使用量としては、感熱記録層の全固形量に対して１〜４０質量％程度である。
【００１３】
上記の如き塩基性染料と組み合わせて使用される呈色剤については２，４’‐ジヒドロキシジフェニルスルホンであるが、支障のない範囲で公知の各種の材料、例えば活性白土、アタパルジャイト、コロイダルシリカ、珪酸アルミニウム等の無機酸性物質、４，４’−イソプロピリデンジフェノール、１，１−ビス（４−ヒドロキシフェニル）シクロヘキサン、２，２−ビス（４−ヒドロキシフェニル）−４−メチルペンタン、４，４’−ジヒドロキシジフェニルスルフィド、ヒドロキノンモノベンジルエーテル、４−ヒドロキシ安息香酸ベンジル、４，４’−ジヒドロキシジフェニルスルホン、４−ヒドロキシ−４’−イソポロポキシジフェニルスルホン、４，４’−ビス［（４−メチル−３−フェノキシカルボニルアミノフェニル）ウレイド］ジフェニルスルホン、Ｎ−ｐ−トルエンスルホニル−Ｎ’−３−（ｐ−トルエンスルホニルオキシ）フェニルウレア、ビス（３−アリル−４−ヒドロキシフェニル）スルホン、４−ヒドロキシ−４’−メチルジフェニルスルホン、４−ヒドロキシフェニル−４’−ベンジルオキシフェニルスルホン、３，４−ジヒドロキシフェニル−４’−メチルフェニルスルホン等のフェノール性化合物、Ｎ，Ｎ’−ジ−ｍ−クロロフェニルチオウレア等のチオ尿素化合物、Ｎ−（ｐ−トルエンスルホニル）カルバモイル酸ｐ−クミルフェニルエステル、Ｎ−（ｐ−トルエンスルホニル）カルバモイル酸ｐ−ベンジルオキシフェニルエステル、Ｎ−（ｏ−トルオイル）−ｐ−トルエンスルホアミド、Ｎ−（ｐ−トルエンスルホニル）−Ｎ’−（ｐ−トリル）尿素等の分子内に−ＳＯ２ＮＨ−結合を有するもの、ｐ−クロロ安息香酸、４−〔２−（ｐ−メトキシフェノキシ）エチルオキシ〕サリチル酸、４−〔３−（ｐ−トリルスルホニル）プロピルオキシ〕サリチル酸、５−〔ｐ−（２−ｐ−メトキシフェノキシエトキシ）クミル〕サリチル酸等の芳香族カルボン酸、およびこれら芳香族カルボン酸の亜鉛、マグネシウム、アルミニウム、カルシウム、チタン、マンガン、スズ、ニッケル等の多価金属との塩、更にはチオシアン酸亜鉛のアンチピリン錯体、テレフタルアルデヒド酸と他の芳香族カルボン酸との複合亜鉛塩等の有機酸性物質等が例示される。
【００１４】
記録層中に使用される塩基性染料と呈色剤との使用比率は、用いる塩基性染料や呈色剤の種類に応じて適宜選択されるものであり、特に限定するものではないが、一般に塩基性染料に対して、呈色剤を１００〜５００質量％、好ましくは１５０〜３００質量％程度の呈色剤が使用される。
【００１５】
本発明で用いる増感剤については、シュウ酸ジ−ｐ−クロロベンジルエステルとシュウ酸ジ−ｐ−メチルベンジルエステルの混合であるが、特にシュウ酸ジ−ｐ−クロロベンジルエステルとシュウ酸ジ−ｐ−メチルベンジルエステルを一緒に分散処理したものが好ましい。また、支障のない範囲で例えばステアリン酸アミド、メトキシカルボニル−Ｎ−ステアリン酸ベンズアミルド、Ｎ−ベンゾイルステアリン酸アミド、Ｎ−エイコサン酸アミド、エチレンビスステアリン酸アミド、ベヘン酸アミド、メチレンビスステアリン酸アミド、Ｎ−メチロールステアリン酸アミド、テレフタル酸ジベンジル、テレフタル酸ジメチル、テレフタル酸ジオクチル、ｐ−ベンジルオキシ安息香酸ベンジル、１−ヒドロキシ−２−ナフトエ酸フェニル、２−ナフチルベンジルエーテル、ｍ−ターフェニル、ｐ−ベンジルビフェニル、ｐ−トリルビフェニルエーテル、ジ（ｐ−メトキシフェノキシエチル）エーテル、１，２−ジ（３−メチルフェノキシ）エタン、１，２−ジ（４−メチルフェノキシ）エタン、１，２−ジ（４−メトキシフェノキシ）エタン、１，２−ジ（４−クロロフェノキシ）エタン、１，２−ジフェノキシエタン、１−（４−メトキシフェノキシ）−２−（３−メチルフェノキシ）エタン、ｐ−メチルチオフェニルベンジルエーテル、１，４−ジ（フェニルチオ）ブタン、ｐ−アセトトルイジド、ｐ−アセトフェネチジド、Ｎ−アセトアセチル−ｐ−トルイジン、ジ（β−ビフェニルエトキシ）ベンゼン、ｐ−ジ（ビニルオキシエトキシ）ベンゼン、１−イソプロピルフェニル−２−フェニルエタン等が例示される。
【００１６】
記録層中に使用される増感剤の使用比率は、用いる塩基性染料や呈色剤の種類に応じて適宜選択されるものであり、特に限定するものではないが、一般に呈色剤に対して４００質量％以下であり、、好ましくは５０〜３００質量％程度である。
【００１７】
本発明では感熱記録層中に下記一般式（１）で示される
【化４】
2004268261.tif 000004
を使用するが、支障の無い範囲で例えば次の保存性改良剤を併用することが出来る。たとえば、２，２’−メチレンビス（４−メチル−６−ｔｅｒｔ−ブチルフェノール）、２，２’−メチレンビス（４−エチル−６−ｔｅｒｔ−ブチルフェノール）、２，２’−エチリデンビス（４，６−ジ−ｔｅｒｔ−ブチルフェノール）、４，４’−チオビス（２−メチル−６−ｔｅｒｔ−ブチルフェノール）、４，４’−ブチリデンビス（６−ｔｅｒｔ−ブチル−ｍ−クレゾール）、１−〔α−メチル−α−（４’−ヒドロキシフェニル）エチル〕−４−〔α’，α’−ビス（４’−ヒドロキシフェニル）エチル〕ベンゼン、１，１，３−トリス（２−メチル−４−ヒドロキシ−５−シクロヘキシルフェニル）ブタン、１，１，３−トリス（２−メチル−４−ヒドロキシ−５−ｔｅｒｔ−ブチルフェニル）ブタン、４，４’−チオビス（３−メチルフェノール）、４，４’−ジヒドロキシ−３，３’，５，５’−テトラブロモジフェニルスルホン、４，４’−ジヒドロキシ−３，３’，５，５’−テトラメチルジフェニルスルホン、２，２−ビス（４−ヒドロキシ−３，５−ジブロモフェニル）プロパン、２，２−ビス（４−ヒドロキシ−３，５−ジクロロフェニル）プロパン、２，２−ビス（４−ヒドロキシ−３，５−ジメチルフェニル）プロパン等のヒンダードフェノール化合物、１，４−ジグリシジルオキシベンゼン、４，４’−ジグリシジルオキシジフェニルスルホン、４−ベンジルオキシ−４’−（２−メチルグリシジルオキシ）ジフェニルスルホン、テレフタル酸ジグリシジル、クレゾールノボラック型エポキシ樹脂、フェノールノボラック型エポキシ樹脂、ビスフェノールＡ型エポキシ樹脂等のエポキシ化合物、Ｎ，Ｎ’−ジ−２−ナフチル−ｐ−フェニレンジアミン、２，２’−メチレンビス（４，６−ジ−ｔｅｒｔ−ブチルフェニル）ホスフェイトのナトリウムまたは多価金属塩、ビス（４−エチレンイミノカルボニルアミノフェニル）メタン等が挙げられる。
【００１８】
これらの物質を含む感熱記録層用塗料は、一般に水を分散媒体とし、ボールミル、アトライター、サンドミルなどの攪拌・粉砕機により染料、呈色剤、増感剤および特定の化合物を一緒に又は別々に平均粒子径が２μｍ以下となるように粉砕した後、下記の接着剤を添加して調整される。
【００１９】
感熱記録層用塗料に添加される接着剤としては、たとえば、デンプン類、ヒドロキシエチルセルロース、メチルセルロース、カルボキシメチルセルロース、ゼラチン、カゼイン、アラビアガム、ポリビニルアルコール、カルボキシ変性ポリビニルアルコール、アセトアセチル基変性ポリビニルアルコール、珪素変性ポリビニルアルコール、ジイソブチレン・無水マレイン酸共重合体塩、スチレン・無水マレイン酸共重合体塩、エチレン・アクリル酸共重合体塩、スチレン・アクリル酸共重合体塩、スチレン・ブタジエン共重合体エマルジョン、尿素樹脂、メラミン樹脂、アミド樹脂、ポリウレタン樹脂等があげられ、感熱記録層の全固形分に対して５〜３０質量％程度の範囲で配合される。
【００２０】
また、感熱記録層用塗料中には必要に応じて各種の助剤を添加することができ、例えばジオクチルスルホコハク酸ナトリウム、ドデシルベンゼンスルホン酸ナトリウム、ラウリルアルコール硫酸エステルナトリウム、脂肪酸金属塩等の分散剤、ステアリン酸亜鉛、ステアリン酸カルシウム、ポリエチレンワックス、カルナバロウ、パラフィンワックス、エステルワックス等のワックス類、消泡剤、着色染料、および顔料等が適宜添加される。顔料としては、例えばカオリン、クレー、炭酸カルシウム、焼成クレー、焼成カオリン、酸化チタン、珪藻土、微粒子状無水シリカ、活性白土等の無機顔料やスチレンマイクロボール、ナイロンパウダー、ポリエチレンパウダー、尿素・ホルマリン樹脂フィラー、生デンプン粒子等の有機顔料等が挙げられる。
【００２１】
本発明では、必要であれば、支持体と感熱記録層との間に、記録感度及び記録走行性をより高めるために、下塗り層を設けることもできる。下塗り層は、吸油量が７０ｍｌ／１００ｇ以上、特に８０〜１５０ｍｌ／１００ｇ程度の吸油性顔料、有機中空粒子、熱膨張性粒子の少なくとも１種、並びに接着剤を主成分とする下塗り層用塗液を支持体上に塗布乾燥して形成される。ここで、上記吸油量はＪＩＳ  Ｋ５１０１の方法に従って求められる値である。
【００２２】
上記吸油性顔料としては、各種のものが使用できるが、具体例としては、焼成カオリン、無定形シリカ、軽質炭酸カルシウム、タルク等の無機顔料があげられる。これら吸油性顔料の一次粒子の平均粒子径は０．０１〜５μｍ程度、特に０．０２〜３μｍ程度であるのが好ましい。吸油性顔料の使用量は、広い範囲から選択できるが、一般に下塗り層全固形分に対して５０〜９５質量％、特に７０〜９０質量％程度であるのが好ましい。
【００２３】
また、有機中空粒子としては、従来公知のもの、例えば、膜材がアクリル系樹脂、スチレン系樹脂、塩化ビニリデン系樹脂等からなる中空率が５０〜９９％程度の粒子が例示できる。ここで中空率は（ｄ／Ｄ）×１００で求められる値である。該式中、ｄは有機中空粒子の内径を示し、Ｄは有機中空粒子の外径を示す。有機中空粒子の平均粒子径は０．５〜１０μｍ程度、特に１〜３μｍ程度であるのが好ましい。上記有機中空粒子の使用量は、広い範囲から選択できるが、一般に下塗り層全固形分に対して２０〜９０質量％、特に３０〜７０質量％程度であるのが好ましい。
なお、上記吸油性無機顔料を有機中空粒子と併用する場合、吸油性無機顔料と有機中空粒子とは上記使用量範囲で使用し、且つ吸油性無機顔料と有機中空粒子の合計量が下塗り層全固形分に対して、４０〜９０質量％、特に５０〜８０質量％程度であるのが好ましい。
【００２４】
また、上記接着剤としては、前記感熱記録層に使用される接着剤、特にデンプン−酢酸ビニルグラフト共重合体、ポリビニルアルコール、スチレン−ブタジエン系ラテックス等が好ましい。
上記接着剤の使用割合は広い範囲で選択できるが、一般には下塗り層全固形分に対して５〜３０質量％程度、特に８〜２０質量％程度の量で使用するのが好ましい。
【００２５】
本発明の感熱記録体は、記録層上に可塑剤や油等の薬品に対する記録像の保存性、或いは記録適性を改良する目的で保護層を設けるが保護層形成用塗液の調製方法については特に限定するものではなく、一般に水を分散媒体とし、デンプン類、ヒドロキシエチルセルロース、メチルセルロース、カルボキシメチルセルロース、ゼラチン、カゼイン、アラビアガム、ポリビニルアルコール、カルボキシ変性ポリビニルアルコール、アセトアセチル基変性ポリビニルアルコール、珪素変性ポリビニルアルコール等のバインダーとカオリン、軽質炭酸カルシウム、微粒子シリカ等の顔料を混合、攪拌して調製される。
【００２６】
更に、保護層用塗液中には、必要に応じてステアリン酸亜鉛、ステアリン酸カルシウム、ポリエチレンワックス、カルナバロウ、パラフィンワックス、エステルワックス等の滑剤、ジオクチルスルホコハク酸ナトリウム等の界面活性剤（分散剤、湿潤剤）、消泡剤、カリミョウバンや酢酸アルミニウム等の水溶性多価金属塩等の各種助剤を適宜添加することもできる。また耐水性を一層向上させるためにグリオキザ−ル、ホウ酸、ジアルデヒドデンプン、エポキシ系化合物等の硬化剤を併用することもできる。
【００２７】
特に、保護層中に、２−（２’−ヒドロキシ−３’−ドデシル−５’−メチルフェニル）ベンゾトリアゾール等の常温で液体の紫外線吸収剤を内包したマイクロカプセルを保護層の全固形量に対して紫外線吸収剤が１０〜４０質量％程度となるように添加すると、光暴露に対して地肌部の黄変や記録像の退色が著しく改良される。
【００２８】
下塗り層、感熱記録層および保護層の形成方法については特に限定されず、例えばエアーナイフコーティング、バリバーブレードコーティング、ピュアーブレードコーティング、ロッドブレードコーティング、ショートドウェルコーティング、カーテンコーティング、ダイコーティング等の適当な塗布方法により、塗布・乾燥して形成される。下塗り層用塗液を支持体上に塗布・乾燥した後、感熱記録層用塗液を下塗り層上に塗布・乾燥し、更に保護層用塗液を感熱記録層上に塗布・乾燥する等の方法で形成される。なお、支持体としては、紙、プラスチックフィルム、合成紙、不織布、金属蒸着物等のうちから適宜選択して使用される。また、下塗り層用塗液の塗布量は、乾燥重量で２〜１５ｇ／ｍ２、好ましくは３〜１０ｇ／ｍ２程度、感熱記録層用塗液の塗布量は、乾燥重量で２〜１２ｇ／ｍ２、好ましくは３〜１０ｇ／ｍ２程度、保護層用塗液の塗布量は乾燥重量で０．５〜１５ｇ／ｍ２、好ましくは１〜８ｇ／ｍ２程度の範囲で調節される。
【００２９】
なお、必要に応じて感熱記録体の裏面側にも保護層を設け、一層保存性を高めたり、強光沢を持たせることも可能である。各層塗布後にスーパーカレンダー掛け等の平滑化処理を施したり、あるいは記録体裏面に粘着剤処理を施して粘着ラベルに加工したり、磁気記録層や印刷用塗被層さらには熱転写記録層を設けるなど、感熱記録体製造分野における各種の公知技術が必要に応じて付加し得るものである。
【００３０】
【実施例】
以下に実施例を挙げて本発明をより具体的に説明するが、もちろん本発明の範囲はこれらに限定されるものではない。各実施例および比較例中、「部」および「％」は、特に断らない限りそれぞれ「質量部」および「質量％」を示す。
【００３１】
（実施例１）
▲１▼下塗り層用塗液の調製
焼成カオリン（商品名：アンシレックス、ＥＣ社製、吸油量８０ｍｌ／１００ｇ）１００部、ポリアクリル酸ナトリウムの４０％水溶液１部、固形濃度４８％のスチレン−ブタジエン系ラテックス（商品名：Ｌ−１５７１、旭化成社製）１４部、ポリビニルアルコール（鹸化度９８モル％、重合度５００）の１０％水溶液５０部及び水２００部からなる組成物を混合攪拌して下塗り層用塗液を得た。
【００３２】
▲２▼増感剤分散液（Ａ液）の調製
シュウ酸ジ−ｐ−メチルベンジルエステル（商品名：ＨＳ−３５２０、大日本インキ化学工業社製）１８部、シュウ酸ジ−ｐ−クロロベンジルエステル（商品名：ＨＳ−３５１９、大日本インキ化学工業社製）２部、ポリビニルアルコ−ル（商品名：ゴ−セランＬ−３２６６、日本合成化学社製）の１０％水溶液２０部および水１０部からなる組成物を縦型サンドミル（アイメックス社製）にて、平均粒子径が１μｍになるまで粉砕してＡ液を得た。
【００３３】
▲３▼ロイコ染料分散液（Ｂ液）の調製
３−ジ（ｎ−ブチル）アミノ−６−メチル−７−アニリノフルオラン１０部、メチルセルロースの５％水溶液５部および水３０部からなる組成物をサンドミルで平均粒子径が０．５μｍになるまで粉砕してＢ液を得た。
【００３４】
▲４▼呈色剤分散液（Ｃ液）の調製
２，４’‐ジヒドロキシジフェニルスルホン（商品名：２，４’ＢＰＳ、日華化学社製）２０部、ポリビニルアルコ−ル（商品名：ゴ−セランＬ−３２６６、日本合成化学社製）の１０％水溶液２０部および水１０部からなる組成物を縦型サンドミル（アイメックス社製）にて、平均粒子径が１μｍになるまで粉砕してＣ液を得た。
【００３５】
▲５▼下記一般式（１）の化合物分散液（Ｄ液）の調製
【化５】
2004268261.tif 000005
前記一般式（１）で示された化合物８部、メチルセルロースの５％水溶液４部および水２０部からなる組成物をサンドミルで平均粒子径が１μｍになるまで粉砕してＤ液を得た。
【００３６】
▲６▼感熱記録層用塗液の調製
Ａ液５０部、Ｂ液４５部、Ｃ液５０部、Ｄ液３２部、ポリビニルアルコールの１０％水溶液１７０部、ステアリン酸亜鉛の３６％分散体（商品名：ハイドリンＺ−８、中京油脂社製）１０部および炭酸カルシウム（商品名：ブリリアント１５、白石工業社製）の６０％分散体５０部を混合攪拌して感熱記録層用塗液を得た。
【００３７】
▲７▼感熱記録体の作成
４４ｇ／ｍ２の中性紙（支持体）の片面側に、下塗り層用塗液、感熱記録層用塗液を乾燥後の塗布量がそれぞれ８ｇ／ｍ２、５ｇ／ｍ２となるように順次塗布乾燥した後、スーパーカレンダー処理を行い感熱記録体を得た。
【００３８】
（実施例２）
実施例１の増感剤分散液の調製において、シュウ酸ジ−ｐ−メチルベンジルエステル１８部とシュウ酸ジ−ｐ−クロロベンジルエステル２部の代わりに、シュウ酸ジ−ｐ−メチルベンジルエステル１６．８部とシュウ酸ジ−ｐ−クロロベンジルエステル３．２部を用いた以外は、実施例１と同様にして感熱記録体を得た。
【００３９】
（実施例３）
実施例１の増感剤分散液の調製において、シュウ酸ジ−ｐ−メチルベンジルエステル１８部とシュウ酸ジ−ｐ−クロロベンジルエステル２部の代わりに、シュウ酸ジ−ｐ−メチルベンジルエステル１９．６部とシュウ酸ジ−ｐ−クロロベンジルエステル０．４部を用いた以外は、実施例１と同様にして感熱記録体を得た。
【００４０】
（実施例４）
実施例１において、Ｄ液を３２部の代わりに１２部使用した以外は、実施例１と同様にして感熱記録体を得た。
【００４１】
（実施例５）
実施例１において、Ｄ液を３２部の代わりに６０部使用した以外は、実施例１と同様にして感熱記録体を得た。
【００４２】
（実施例６）
実施例１のＢ液調製において、３−ジ（ｎ−ペンチル）アミノ−６−メチル−７−アニリノフルオランの代わりに３−ジ（ｎ−ブチル）アミノ−６−メチル−７−アニリノフルオランを用いた以外は、実施例１と同様にして感熱記録体を得た。
【００４３】
（実施例７）
▲８▼保護層用塗液（Ｅ液）の調製
アセトアセチル基変性ポリビニルアルコール（商品名：ゴ−セファイマ−Ｚ−１００、日本合成化学社製）の２０％水溶液２００部、カオリン（商品名：ＵＷ−９０、ＥＣ社製）の６０％分散体１００部、ステアリン酸亜鉛の３６％分散体（商品名：ハイドリンＺ−８、中京油脂社製）８部および水３５部添加してＥ液を調製した。
【００４４】
実施例１で得られた感熱記録体の感熱記録層上にＥ液を乾燥後の塗工量が３．０ｇ／ｍ２となるように塗布乾燥した後、スーパーカレンダー処理を行い感熱記録体を得た。
【００４５】
（実施例８）
実施例６で得られた感熱記録体の感熱記録層上にＥ液を乾燥後の塗工量が３．０ｇ／ｍ２となるように塗布乾燥した後、スーパーカレンダー処理を行い感熱記録体を得た。
【００４６】
（比較例１）
実施例１のＡ液調製において、シュウ酸ジ−ｐ−メチルベンジルエステル１８部とシュウ酸ジ−ｐ−クロロベンジルエステル２部の代わりに、シュウ酸ジ−ｐ−メチルベンジルエステル２０部を用いた以外は、実施例１と同様にして感熱記録体を得た。
【００４７】
（比較例２）
実施例１のＡ液調製において、シュウ酸ジ−ｐ−メチルベンジルエステル１８部とシュウ酸ジ−ｐ−クロロベンジルエステル２部の代わりに、シュウ酸ジ−ｐ−クロロベンジルエステル２０部を用いた以外は、実施例１と同様にして感熱記録体を得た。
【００４８】
（比較例３）
実施例１のＡ液調製において、シュウ酸ジ−ｐ−メチルベンジルエステル１８部とシュウ酸ジ−ｐ−クロロベンジルエステル２部の代わりに、シュウ酸ジ−ｐ−メチルベンジルエステル１０部とシュウ酸ジ−ｐ−クロロベンジルエステル１０部を用いた以外は、実施例１と同様にして感熱記録体を得た。
【００４９】
（比較例４）
実施例１においてＤ液を使用しなかった以外は、実施例１と同様にして感熱記録体を得た。
【００５０】
（比較例５）
実施例１において、Ｄ液を３２部の代わりに８０部使用した以外は、実施例１と同様にして感熱記録体を得た。
【００５１】
（比較例６）
実施例１のＡ液調製において、シュウ酸ジ−ｐ−メチルベンジルエステル１８部とシュウ酸ジ−ｐ−クロロベンジルエステル２部の代わりに１，２−ジ（ｍ−トリルオキシ）エタン２０部を用いた以外は実施例１と同様にして感熱記録体を得た。
【００５２】
（比較例７）
実施例１のＡ液調製において、シュウ酸ジ−ｐ−メチルベンジルエステル１８部とシュウ酸ジ−ｐ−クロロベンジルエステル２部の代わりに１，２−ジ（ｍ−トリルオキシ）エタン２０部を用い、更にＤ液３２部を１４．４部使用した以外は実施例１と同様にして感熱記録体を得た。
【００５３】
（比較例８）
実施例１のＣ液調製において、２，４’−ジヒドロキシジフェニルスルホンの代わりに、４，４’−イソプロピリデンジフェノ−ルを用いた以外は実施例１と同様にして感熱記録体を得た。
【００５４】
かくして得られた１６種類の感熱記録体について以下の評価試験を行い、その結果を表１に記載した。
【００５５】
（発色性）
感熱評価機（商品名：ＴＨ−ＰＭＤ、大倉電気社製）を用い、印加エネルギー０．１５ｍＪ／ｄｏｔおよび０．２５ｍＪ／ｄｏｔにて各感熱記録体を発色させ、記録部および未記録部の濃度をマクベス濃度計（商品名：ＲＤ−９１４、マクベス社製）のビジュアルモードで測定した。
【００５６】
（耐熱性）
感熱評価機（商品名：ＴＨ−ＰＭＤ、大倉電気社製）を用い、印加エネルギー０．２５ｍＪ／ｄｏｔにて発色させた各感熱記録体を、１００℃中に１８時間放置した後の記録部と未記録部の濃度をマクベス濃度計（商品名：ＲＤ−９１４、マクベス社製）のビジュアルモードで測定した。
また、判読性については、以下の基準に従って評価をおこなった。
○：記録部と未記録部の濃度差が、０．４以上である。
△：記録部と未記録部の濃度差が、０．２５以上０．４未満である。
×：記録部と未記録部の濃度差が、０．２５未満である。
【００５７】
（耐可塑剤性）
感熱評価機（商品名：ＴＨ−ＰＭＤ、大倉電気社製）を用い、印加エネルギー０．２５ｍＪ／ｄｏｔにて発色させた各感熱記録体を、塩ビ製のコクヨデスクマットに挟み、２０℃で７２時間放置後の記録部の濃度をマクベス濃度計（ビジュアルモード）にて測定した。
【００５８】
【表１】
2004268261.tif 000006
【００５９】
【発明の効果】
表１に示されているように、本発明の感熱記録体は、記録感度と記録部の保存性に優れ、しかも夏場の車中に保管されても記録部の判読性に優れた効果を有するものである。